МАРГАНЕЦСОДЕРЖАЩИЙ КЛИНКЕР ГЛИНОЗЕМИСТОГО ЦЕМЕНТА
MANGANESE-CONTAINING ALUMINA CEMENT CLINKER

Изобретение относится к области производства и применения глиноземистого цемента.
2
3
2
3
12
7
Известен глиноземистый цемент, содержащий моноалюминат кальция CaOAlO(CA), маенит 12CaO7AlO(CA) и примеси, получаемый спеканием клинкера во вращающейся печи (Авт. св. №512189, опубл. 21.06.76).
2
Известно вяжущее, содержащее однокальциевый диалюминат СА и хромсодержащий гексаалюминат кальция (Авт. св. №563378, опубл. 20.07.77), получаемый алюминотермическим способом.
Известен глиноземистый цемент, получаемый путем доменной плавки шихты, обеспечивающей получение в составе глиноземистого цемента моноалюмината кальция, геленита, двенадцатикальциевого семиалюмината кальция и оксида бора (Авт. св. 498339, опуб. 1976 г.).
12
7
2
Наиболее близким аналогом является глиноземистый цемент, содержащий СА, СA и геленит CAS, получаемый плавкой в доменной печи шихты из известняка, боксита и кокса (Кузнецова Т.В., Талабер Й. Глиноземистый цемент. М., 1989, с.84-96).
Недостатком известных глиноземистых цементов является высокая твердость клинкера, низкая его размалываемость, что сопровождается большим расходом электроэнергии для получения требуемой прочности цемента.
Задачей заявленного изобретения является повышение размолоспособности клинкера, снижение энергозатрат на его помол и достижение высокой прочности во все сроки твердения.
12
7
2
2
3
2
3
Поставленная цель достигается тем, что глиноземистый цемент содержит моноалюминат кальция - СА, маенит - CA, геленит - CAS и дополнительно алюмоманганат кальция 4CaОAlOMnO при следующем соотношении минералов (%):
Моноалюминат кальция - 57-77
Маенит - 1-15
Геленит - 1-30
Алюмоманганат - 1-8
2
3
2
3
Для получения марганецсодержащего глиноземистого цемента готовят шихту, состоящую из боксита, железосодержащей металлической стружки, кокса и марганцовистого известняка с содержанием 6-15% марганца. В процессе плавления указанной шихты наличие в известняке марганца способствует снижению температуры плавления, вязкости расплава и формированию наряду с алюминатами кальция тройного соединения CaОAlOMnO.
2
3
2
3
2
3
2
3
Анализ свойств расплава и процесса образования минералов в системе CaO-AlO-MnO позволил установить высокую каталитическую способность ионов марганца, обусловленную их кислотно-основными свойствами. В присутствии ионов марганца снижается вязкость расплава, что обусловливает ускорение процессов растворения ионов кальция и алюминия и образование алюминатов кальция, а также кальциевого алюмомарганцевого соединения CaОAlOMnO.
2
3
2
3
Наличие небольшого количества ионов марганца (1%) способствуют образованию твердых растворов с алюминатами кальция, а свыше этого количества образуется самостоятельное соединение CaОAlOMnO.
Клинкер, содержащий марганецсодержащий минерал при указанном соотношении его минералов, отличается от обычного клинкера для глиноземистого цемента микрохрупкостью, что соответственно оказывает влияние на его размалываемость.
Ниже приведены примеры исполнения изобретения.
Пример
12
7
2
2
3
2
3
2
Шихту, состоящую из боксита, известняка с содержанием 6-15% марганца, кокса и металлической стружки, содержащих в том числе железо и медь, расплавляли при температуре 1500°С и сливали первоначально расплав чугуна, а затем - клинкерный (шлаковый) расплав. После охлаждения клинкерного расплава клинкер содержал, мас.%: моноалюминат кальция - СА 60, маенит - CA 10, геленит - CAS 23 и алюмоманганат кальция - CaОAlOMnO 7. Помол цемента осуществляли в лабораторной мельнице, например, до удельной поверхности 3500 см/г. Размалываемость клинкера определяли по методике Гипроцемента.
Согласно этой методике размалываемость материала характеризуется функциональной зависимостью тонкости измельчения от величины удельного расхода энергии, затрачиваемой на процесс помола. Степень измельчения оценивается либо процентным содержанием остатка на сите №008, либо величиной удельной поверхности. Измельчение производили в лабораторной мельнице, загруженной мелющими телами общей массой 55 кг. Количество загружаемого материала составляло 10 кг. После определенного времени помола (10, 30, 60 и 120 минут) отбирали пробу, определяли остаток на сите №008 и величину удельной поверхности. Производительность мельницы вычисляли по зависимости от удельного расхода энергии.
2
Для сравнения использовали обычный глиноземистый клинкер. Результаты определения размалываемости клинкера по заявленному изобретению и известного приведены в табл.1. Для получения обычного глиноземистого цемента с удельной поверхностью 3500 см/г требуется расход электроэнергии в количестве 56 кВт·ч/т, в то время как для заявленного марганецсодержащего глиноземистого цемента той же удельной поверхности затрата электроэнергии составляет 45 кВт·ч/т.
Таблица 1
Размалываемость глиноземистых цементов
Наименование материала
Время помола, мин
Остаток на сите, %
S<sub>уд</sub>, см<sup>2</sup>/г
Э<sub>уд</sub>, кВт·ч/т
R<sub>02</sub>
R<sub>08</sub>
Обычный глинозем. цемент
10
67.5
82.3
600
5.0
то же
30
23.0
54.5
1000
14.0
″
60
5.6
20.0
1500
32.7
″
90
1.5
6.0
2500
40.6
″
120
0.5
3.6
3500
56.0
Марганецсодерж. цемент
10
60
75
1000
4.7
то же
30
6.7
36.7
1800
11.7
″
60
0.5
8.8
2600
25.5
″
90
0.5
7.0
3100
28.0
″
120
0.4
6.0
3500
45.0
Как видно из табл.1, размалываемость марганецсодержащего глиноземистого цемента значительно выше размалываемости известного глиноземистого цемента.
Одновременно повышается прочность цементного камня. В табл.2 приведены результаты испытаний заявленного глиноземистого цемента в сравнении с обычным глиноземистым цементом.
Таблица 2
Прочность цементного камня при сжатии, МПа
Наименование цемента
Удельная поверхность, см<sup>2</sup>/г
Время твердения в сутках
1
3
7
Глиноземистый цемент
2500
25
32
45
то же
3500
27
35
48
марганецсодержащий цемент
2600
32
40
52
то же
3500
36
47
57
Таким образом, заявленное изобретение обеспечивает повышение размалываемости клинкера глиноземистого цемента на 19,6-38,0%, снижению расхода электроэнергии с 56 до 45 кДж·ч/т и повышение прочности цемента на 15-34%.